(57)【特許請求の範囲】
【請求項１】
Ａ／Ｃ／Ｂの層構成で粘着層（Ａ）、剥離層（Ｂ）およびコア層（Ｃ）を備えた片面延伸粘着フィルムであって、前記片面延伸粘着フィルムは、５μｍ〜５０μｍの全フィルム厚を有し、
前記粘着層（Ａ）は、（ｉ）エチレン／αオレフィンマルチブロックコポリマーであって、０．８６６ｇ／ｃｍ３〜０．８８７ｇ／ｃｍ３の密度、前記エチレン／αオレフィンマルチブロックコポリマーの全重量に対して１１ｗｔ％〜３５ｗｔ％のハードセグメント、及びオクテン由来の単位を１８モル％含有するソフトセグメントを有する前記エチレン／αオレフィンマルチブロックコポリマー１０ｗｔ％〜３０ｗｔ％、並びに（ii）０．９１ｇ／ｃｍ３超の密度を有する線状低密度ポリエチレン（ＬＬＤＰＥ）９０ｗｔ％〜７０ｗｔ％のみからなり、
前記剥離層（Ｂ）は、０．９１ｇ／ｃｍ３超の密度を有する線状低密度ポリエチレン（ＬＬＤＰＥ）からなり、
前記コア層（Ｃ）は、前記粘着層と前記剥離層との間に位置し、０．９１ｇ／ｃｍ３超の密度を有するＬＬＤＰＥからなるコア層（Ｃ）
を含む、前記片面延伸粘着フィルム。
【請求項２】
前記粘着層（Ａ）、剥離層（Ｂ）、及びコア層（Ｃ）のＬＬＤＰＥは、０．９１７ｇ／ｃｍ３の密度を有する、請求項１に記載の片面延伸粘着フィルム。
【請求項３】
前記エチレン／αオレフィンマルチブロックコポリマーの前記ハードセグメントは、オクテン由来の単位を０．９モル％未満含む、請求項１に記載の片面延伸粘着フィルム。
【請求項４】
前記フィルムの構成は、Ａ／Ｃ／Ｂであり、前記粘着層（Ａ）の厚さは、前記フィルムの全厚の５％〜２０％であり、前記コア層（Ｃ）の厚さは、前記フィルムの全厚の６０％〜９０％であり、前記剥離層（Ｂ）の厚さは、前記フィルムの全厚の５％〜２０％である、請求項１に記載の片面延伸粘着フィルム。
【請求項５】
前記Ａ／Ｃ／Ｂの３層からなる請求項１に記載の片面延伸粘着フィルムであって、
前記剥離層（Ｂ）は、３つの副層を含み、各副層が０．９１ｇ／ｃｍ３超の密度を有する同じＬＬＤＰＥからなる、請求項１に記載の片面延伸粘着フィルム。
【発明の詳細な説明】
【背景技術】
【０００１】
片面延伸粘着フィルム（single-sided stretch cling film）は、商品および／または食品のパッケージをオーバーラップするために包装業界で用いられている。通常の用途において、フィルムは、ユニット化されるべき商品（商品のパレットなど）の完全性を維持するのに十分な保持力になるように、商品に張り付けられるときに延伸される。これには通常、その元の長さの少なくとも３０％まで延伸されると同時に、依然としてその機械的完全性を維持し、粘着層と剥離層とが接触する場所でそれらの層の間で適切な粘着力を示すことができる片面延伸粘着フィルムが必要とされる。したがって、片面延伸粘着フィルムには、オーバーラップ用途に有効であるために特性のバランスが必要とされる。このような特性としては、例えば延伸性、引裂性、粘着性、加工性、耐衝撃性、弾性、穿刺性、引張性、ならびに回復性、収縮特性、真空絞り性、耐酷使性（abuse resistance）または耐爆縮性（implosion resistance）、および巻き出し操作時の低騒音が挙げられる。
【０００２】
前記特性のバランスを維持しながら、改善された粘着力を有する片面延伸性粘着フィルムが必要とされている。
【発明の概要】
【０００３】
本開示は、３層を有する片面延伸粘着フィルムを対象とする。粘着層の独特なブレンドにより、改善された粘着力を有する片面延伸粘着フィルムが提供される。
【０００４】
本開示は、３層を有する片面延伸粘着フィルムを提供する。一実施形態において、フィルムは、粘着層（Ａ）、剥離層（Ｂ）および粘着層と剥離層との間に位置するコア層（Ｃ）を含む。粘着層は、５ｗｔ％超〜約４０ｗｔ％のオレフィンブロックコポリマーおよび約６０ｗｔ％〜９５ｗｔ％未満のエチレン系ポリマーを含む。剥離層（Ｂ）は、エチレン系ポリマーおよびプロピレン系ポリマーから選択される。コア層は、エチレン系ポリマーを含む。フィルムは、約２０ｇ〜約１００ｇの粘着力を有する。
【０００５】
本開示は別のフィルムを提供する。一実施形態において、３層を有する片面延伸粘着フィルムが提供される。フィルムは、粘着層（Ａ）、剥離層（Ｂ）および粘着層と剥離層との間に位置するコア層（Ｃ）を含む。粘着層（Ａ）は、約５ｗｔ％〜約２０ｗｔ％のオレフィンブロックコポリマーおよび約９５ｗｔ％〜約８０ｗｔ％のエチレン系ポリマーを含む。剥離層（Ｂ）は、エチレン系ポリマーおよびプロピレン系ポリマーから選択される。コア層（Ｃ）は、エチレン系ポリマーを含む。フィルムは、約２０ｇ〜約５０ｇの粘着力を有する。
【０００６】
本開示は別のフィルムを提供する。一実施形態において、３層を有する片面延伸粘着フィルムが提供される。フィルムは、粘着層（Ａ）、剥離層（Ｂ）および粘着層と剥離層との間に位置するコア層（Ｃ）を含む。粘着層（Ａ）は、オレフィンブロックコポリマーおよび線状低密度ポリエチレンを含む。線状低密度ポリエチレンは、０．９１ｇ／ｃｃ超の密度を有する。剥離層（Ｂ）は、エチレン系ポリマーおよびプロピレン系ポリマーから選択される。コア層（Ｃ）は、エチレン系ポリマーを含む。フィルムは、約２０ｇ〜約１００ｇの粘着力を有する。
【０００７】
本開示の利点は、改善された片面延伸粘着フィルムの提供である。
【０００８】
本開示の利点は、粘着層にオレフィンブロックコポリマーを有し、粘着層でのランダムエチレンコポリマーの使用と比較して改善された粘着力を有する片面延伸粘着フィルムである。
【０００９】
本開示の利点は、パレットの完全性が改善された片面延伸粘着フィルムの提供である。
【００１０】
本開示の利点は、粘着付与剤を含まない片面延伸粘着フィルムの提供である。
【００１１】
本開示の利点は、ポリイソブチレンを含まない片面延伸粘着フィルムの提供である。
【発明を実施するための形態】
【００１２】
本開示は、片面延伸粘着フィルムを提供する。フィルムは、粘着層（Ａ）、剥離層（Ｂ）および粘着層と剥離層との間に位置するコア層（Ｃ）の３層を有する。粘着層は、５ｗｔ％超〜約４０ｗｔ％のオレフィンブロックコポリマー（ＯＢＣ）と約６０ｗｔ％〜約９５ｗｔ％のエチレン系ポリマーとのブレンドである。粘着層のＯＢＣとエチレン系ポリマーとのブレンド比を調節し、約２０ｇ〜約１００ｇの粘着力を有するフィルムを形成することができる。粘着力は、製造の４８時間後に２５０％の予備延伸および４．５ｋｇ（１０ｌｂ）のＦ２力で測定される。
【００１３】
本明細書で使用する「片面延伸粘着フィルム」とは、粘着性を示す面と粘着力が低いか、または粘着力がない反対面を有する延伸性フィルムのことである。本片面延伸粘着フィルムは、粘着力を示す第１の面、すなわち粘着層を含む。本フィルムの剥離層は、粘着層の反対面に位置する。剥離層は粘着力が低いか、または粘着力を示さない。片面延伸粘着フィルムは、通常、物品（食品を含む）または物品群に巻き付けられ、ユニット化されたパッケージまたは「パレット」を形成する。ユニット化されたパッケージは、包装手順中に延伸されるオーバーラップにより加えられる保持力により少なくとも部分的に一緒に保持される。パッケージ物品または物品群は、通常、フィルムの剥離層が物品から離れたフィルム側に位置し、粘着層が物品に最も近接したフィルム側に位置するように包装される。
【００１４】
１．オレフィンブロックコポリマー
粘着層はオレフィンブロックコポリマー（ＯＢＣ）を含有する。場合により、ＯＢＣは、剥離層および／またはコア層に存在できる。「オレフィンブロックコポリマー」または「ＯＢＣ」という用語は、エチレン／αオレフィンマルチブロックコポリマーのことであり、エチレンおよび１つまたは複数の共重合可能なαオレフィンコモノマーを重合形態で含み、化学的特性または物理的特性の異なる２つ以上の重合モノマー単位の複数のブロックまたはセグメントにより特徴付けられる。「インターポリマー」および「コポリマー」という用語は、本明細書で互換的に用いられる。いくつかの実施形態において、マルチブロックコポリマーを、次式
（ＡＢ）ｎ
で表すことができ、式中、ｎは少なくとも１、好ましくは１より大きい整数、例えば２、３、４、５、１０、１５、２０、３０、４０、５０、６０、７０、８０、９０、１００またはそれ以上であり、「Ａ」はハードブロックまたはセグメントを表し、「Ｂ」はソフトブロックまたはセグメントを表す。好ましくは、ＡおよびＢは、実質的に分岐状または実質的に星状とは対照的に実質的に線状に結合している。他の実施形態において、ＡブロックおよびＢブロックは、ポリマー鎖に沿ってランダムに分布している。言い換えれば、ブロックコポリマーは以下の構造
ＡＡＡ−ＡＡ−ＢＢＢ−ＢＢ
を通常有していない。
【００１５】
さらに他の実施形態において、ブロックコポリマーは、異なるコモノマー（複数可）を含む第３の種類のブロックを通常有していない。さらに他の実施形態において、ブロックＡおよびブロックＢは各々、ブロック内に実質的にランダムに分布したモノマーまたはコモノマーを有する。言い換えれば、ブロックＡもブロックＢも、異なる組成物の２つ以上のサブセグメント（またはサブブロック）、例えば残りのブロックと実質的に異なる組成物を有するチップセグメントを含まない。
【００１６】
オレフィンブロックコポリマーは、様々な量の「ハード」および「ソフト」セグメントを含む。「ハード」セグメントは、エチレンがポリマーの重量に対して約９５重量％超または約９８重量％超の量で存在する重合単位のブロックである。言い換えれば、ハードセグメント中のコモノマー含量（エチレン以外のモノマーの含量）は、ポリマーの重量に対して約５重量％未満または約２重量％未満である。いくつかの実施形態において、ハードセグメントは、エチレンに由来する単位をすべてまたは実質的にすべて含む。「ソフト」セグメントは、コモノマー含量（エチレン以外のモノマーの含量）がポリマーの重量に対して約５重量％超、約８重量％超、約１０重量％超または約１５重量％超である重合単位のブロックである。いくつかの実施形態において、ソフトセグメント中のコモノマー含量は、約２０重量％超、約２５重量％超、約３０重量％超、約３５重量％超、約４０重量％超、約４５重量％超、約５０重量％超または約６０重量％超であってよい。
【００１７】
ソフトセグメントは、ＯＢＣの全重量の約１重量％〜約９９重量％、またはＯＢＣの全重量の約５重量％〜約９５重量％、約１０重量％〜約９０重量％、約１５重量％〜約８５重量％、約２０重量％〜約８０重量％、約２５重量％〜約７５重量％、約３０重量％〜約７０重量％、約３５重量％〜約６５重量％、約４０重量％〜約６０重量％もしくは約４５重量％〜約５５重量％でＯＢＣ中に存在し得る。逆に、ハードセグメントは、同様の範囲で存在し得る。ソフトセグメントの重量パーセンテージおよびハードセグメントの重量パーセンテージは、ＤＳＣまたはＮＭＲから得られるデータに基づき計算できる。このような方法および計算は、Colin L. P. Shan、Lonnie Hazlittらの名で２００６年３月１５日に出願され、Dow Global Technologies Inc.に譲渡された「Ethylene/α-Olefin Block Inter-polymers」という表題のＵＳ１１／３７６８３５に開示されており、その開示内容全体が参照により本明細書に組み込まれている。
【００１８】
「結晶性」という用語を使用する場合、これは示差走査熱量測定法（ＤＳＣ）または等価な技術により決定される一次転移点または結晶融点（Ｔｍ）を有するポリマーを指す。該用語は、「半晶性」という用語と互換的に用いられてもよい。「非晶質」という用語は、示差走査熱量測定法（ＤＳＣ）または等価な技術により決定される結晶融点を欠くポリマーを指す。
【００１９】
「マルチブロックコポリマー」または「セグメント化コポリマー」という用語は、好ましくは線状に結合している２つ以上の化学的に異なる領域またはセグメント（「ブロック」と称される）を含むポリマー、すなわち重合したエチレン官能基に対してペンダント状またはグラフト状ではなく、末端同士で結合している化学的に区別される単位を含むポリマーのことである。一実施形態において、ブロックは、組み込まれたコモノマーの量もしくは種類、密度、結晶化度、このような組成のポリマーに起因する微結晶サイズ、立体規則性（アイソタクチックまたはシンジオタクチック）の種類もしくは程度、部位規則性もしくは部位不規則性、分岐（長鎖分岐または超分岐を含む）の量、均一性または任意の他の化学的特性もしくは物理的特性で異なる。連続モノマー添加、流動触媒またはアニオン重合技術により製造されるインターポリマーを含む先行技術のブロックインターポリマーと比較して、本ＯＢＣは、一実施形態において、その調製で用いられる複数の触媒と組み合わせたシャトリング剤（複数可）の効果により、両方のポリマー多分散度（ＰＤＩ、Ｍｗ／ＭｎまたはＭＷＤ）、ブロック長分布および／またはブロック数分布の独特の分布により特徴付けられる。
【００２０】
一実施形態において、ＯＢＣは、連続プロセスで製造され、約１．７〜約３．５、約１．８〜約３、約１．８〜約２．５または約１．８〜約２．２のＰＤＩを有する。バッチプロセスまたはセミバッチプロセスで製造されたとき、ＯＢＣは、約１．０〜約３．５、約１．３〜約３、約１．４〜約２．５または約１．４〜約２のＰＤＩを有する。
【００２１】
さらに、オレフィンブロックコポリマーはポアソン分布よりもシュルツフローリー分布に適したＰＤＩを有する。本ＯＢＣは、多分散性ブロック分布と多分散性ブロックサイズ分布の両方を有する。これにより、改善され、かつ区別可能な物理的特性を有するポリマー生成物が形成される。多分散性ブロック分布の理論的利点は、Potemkin、Physical Review E (1998) 57 (6)、6902〜6912頁およびDobrynin、J. Chem.Phvs、(1997) 107 (21)、9234〜9238頁ですでにモデル化され、考察されている。
【００２２】
一実施形態において、本オレフィンブロックコポリマーはブロック長の最確分布を有する。一実施形態において、オレフィンブロックコポリマーは、以下のとおり定義される：
（Ａ）約１．７〜約３．５のＭｗ／Ｍｎ、少なくとも１つの融点Ｔｍ（摂氏度）および密度ｄ（グラム／立方センチメートル）を有し、Ｔｍおよびｄの数値が、次の関係：
Ｔｍ＞−２００２．９＋４５３８．５（ｄ）−２４２２．２（ｄ）２
に対応し、かつ／または
（Ｂ）約１．７〜約３．５のＭｗ／Ｍｎを有し、Ｊ／ｇでの融解熱ΔＨ、および最高ＤＳＣピークと最高結晶化分析分別（「ＣＲＹＳＴＡＦ」）ピークとの間の温度差として定義される摂氏温度でのデルタ量ΔＴにより特徴付けられ、ΔＴおよびΔＨの数値が、次の関係：
０より大きく１３０Ｊ／ｇまでのΔＨに関してはΔＴ＞−０．１２９９（ΔＨ）＋６２．８１、
１３０Ｊ／ｇ超のΔＨに関してはΔＴ≧４８℃
を有し、ＣＲＹＳＴＡＦピークが、累積ポリマーの少なくとも５％を用いて決定され、ポリマーの５％未満が特定可能なＣＲＹＳＴＡＦピークを有する場合、ＣＲＹＳＴＡＦ温度が３０℃であり、かつ／または
（Ｃ）エチレン／αオレフィンインターポリマーの圧縮成形フィルムを用いて測定される、歪み率３００％および１サイクルで％での弾性回復率Ｒｅを有し、かつグラム／立方センチで密度ｄを有し、エチレン／αオレフィンインターポリマーが架橋相を実質的に含まない場合、Ｒｅおよびｄの数値が、以下の関係：
Ｒｅ＞１４８１−１６２９（ｄ）
を満たし、かつ／または
（Ｄ）ＴＲＥＦを用いて分別した際、４０℃〜１３０℃の間で溶出する分子量分画であって、該分画が、同じ温度間で溶出する比較可能なランダムエチレンインターポリマー分画のモルコモノマー含量よりも少なくとも５％高いモルコモノマー含量を有することで特徴付けられる分子量分画を有し、前記比較可能なランダムエチレンインターポリマーが同じコモノマー（複数可）を有し、エチレン／αオレフィンインターポリマーのメルトインデックス、密度およびモルコモノマー含量の１０％以内でメルトインデックス、密度およびモルコモノマー含量（ポリマー全体に対して）を有し、かつ／または
（Ｅ）２５℃での貯蔵弾性率Ｇ'（２５℃）および１００℃での貯蔵弾性率Ｇ'（１００℃）を有し、Ｇ'（２５℃）とＧ'（１００℃）との比が、約１：１〜約９：１である。
【００２３】
オレフィンブロックコポリマーは、以下も有することができる：
（Ｆ）ＴＲＥＦを用いて分別した際、４０℃〜１３０℃の間で溶出する分子量分画であって、該分画が、少なくとも０．５および約１までのブロック指数、および約１．３より大きい分子量分布Ｍｗ／Ｍｎを有することにより特徴付けられる分子量分画、ならびに／または
（Ｇ）０より大きく、約１．０までの平均ブロック指数および約１．３より大きい分子量分布Ｍｗ／Ｍｎ。オレフィンブロックコポリマーが、特性（Ａ）〜（Ｇ）の１つ、いくつか、すべてまたは任意の組合せを有することができることが理解される。
【００２４】
本ＯＢＣの調製での使用に適したモノマーとしては、エチレンおよびエチレン以外の１つまたは複数の付加重合性モノマーが挙げられる。適切なコモノマーの例としては、３〜３０個、好ましくは３〜２０個の炭素原子からなる直鎖または分岐のαオレフィン、例えばプロピレン、１−ブテン、１−ペンテン、３−メチル−１−ブテン、１−ヘキセン、４−メチル−１−ペンテン、３−メチル−１−ペンテン、１−オクテン、１−デセン、１−ドデセン、１−テトラデセン、１−ヘキサデセン、１−オクタデセンおよび１−エイコセン；３〜３０個、好ましくは３〜２０個の炭素原子からなるシクロオレフィン、例えばシクロペンテン、シクロヘプテン、ノルボルネン、５−メチル−２−ノルボルネン、テトラシクロドデセンおよび２−メチル−１，４，５，８−ジメタノ−１，２，３，４，４ａ，５，８，８ａ−オクタヒドロナフタレン；ジオレフィンおよびポリオレフィン、例えばブタジエン、イソプレン、４−メチル−１，３−ペンタジエン、１，３−ペンタジエン、１，４−ペンタジエン、１，５−ヘキサジエン、１．４−ヘキサジエン、１．３−ヘキサジエン、１．３−オクタジエン、１，４−オクタジエン、１．５−オクタジエン、１，６−オクタジエン、１．７−オクタジエン、エチリデンノルボルネン、ビニルノルボルネン、ジシクロペンタジエン、７−メチル−１，６−オクタジエン、４−エチリデン−８−メチル−１，７−ノナジエンおよび５，９−ジメチル−１，４，８−デカトリエン；ならびに３−フェニルプロペン、４−フェニルプロペン、１，２−ジフルオロエチレン、テトラフルオロエチレンおよび３，３，３−トリフルオロ−１−プロペンが挙げられる。
【００２５】
一実施形態において、オレフィンブロックコポリマーは、約０．８５ｇ／ｃｃ〜約０．８８ｇ／ｃｃの密度を有する。
【００２６】
一実施形態において、オレフィンブロックコポリマーは、ＡＳＴＭ  Ｄ１２３８（１９０℃／２．１６ｋｇ）で測定したとき、約０．１ｇ／１０分〜約１０ｇ／１０分、約０．１ｇ／１０分〜約１．０ｇ／１０分または約０．１ｇ／１０分〜約０．５ｇ／１０分のメルトインデックス（ＭＩ）を有する。
【００２７】
オレフィンブロックコポリマーは、ＡＳＴＭ  Ｄ８８２−０２の手順で測定したとき、０より大きくかつ約１５０ＭＰａ未満、約１４０ＭＰａ未満、約１２０ＭＰａ未満または約１００ＭＰａ未満の２％割線係数を有する。
【００２８】
本ＯＢＣは、約１２５℃未満の融点を有する。融点は、その全体が参照により本明細書に組み込まれているＷＯ２００５／０９０４２７（ＵＳ２００６／０１９９９３０）に記載されている示差走査熱量測定法（ＤＳＣ）で測定される。
【００２９】
一実施形態において、オレフィンブロックコポリマーは、０．８６６ｇ／ｃｃ〜０．８８８ｇ／ｃｃの密度を有し、ハードセグメントを０ｗｔ％超〜約４０ｗｔ％、約５ｗｔ％〜約２５ｗｔ％または約１０ｗｔ％〜約１５ｗｔ％含有する。ハードセグメントは、コモノマーに由来する単位を約０モル％〜０．５モル％未満含有する。また、オレフィンブロックコポリマーはソフトセグメントを約７０ｗｔ％〜約９９ｗｔ％、約７５ｗｔ％〜約９５ｗｔ％または約９０ｗｔ％〜約８５ｗｔ％含有する。ソフトセグメントは、コモノマーに由来する単位を約１３モル％〜約２８モル％、約１５モル％〜約２０モル％または１８モル％含有する。一実施形態において、コモノマーは、ブテンまたはオクテンである。コモノマー含量は、核磁気共鳴（ＮＭＲ）分光法により測定される。
【００３０】
２．エチレン系ポリマー
粘着層はエチレン系ポリマーも含む。本明細書で使用する「エチレン系ポリマー」という用語は、（重合可能なモノマーの全重量に対して）過半重量％の重合エチレンモノマーを含み、場合により少なくとも１つの重合コモノマーを含み得るポリマーのことである。エチレン系ポリマーは、エチレンに由来する単位を（エチレン系ポリマーの全重量に対して）５０重量％超、６０重量％超、７０重量％超、８０重量％超または９０重量％超含むことができる。エチレン系ポリマーは、エチレンホモポリマーまたはエチレン／Ｃ３〜Ｃ１０αオレフィンコポリマーであってよい。エチレン系ポリマーは、０．９０５ｇ／ｃｃ超、０．９１０ｇ／ｃｃ超、０．９１５ｇ／ｃｃ超、０．９１７ｇ／ｃｃ超または０．９２０ｇ／ｃｃ超の密度を有する。エチレン系ポリマーは、０．１ｇ／１０分〜２０ｇ／１０分のメルトインデックスを有する。
【００３１】
エチレン系ポリマーは、チーグラーナッタ触媒ポリマー、メタロセン触媒ポリマー、拘束された幾何形状の触媒によって触媒される（constrained geometry catalyst catalyzed polymer）ポリマーであってよく、気相、溶液またはスラリーポリマー製造法を用いて製造できる。エチレン系ポリマーは、鎖シャトリング重合（chain shuttling polymerization）により製造されるＯＢＣ（すなわち、第２のＯＢＣ、上で考察したＯＢＣ）であってもよい。
【００３２】
粘着層に適したエチレン系ポリマーの非限定的例としては、「ＡＦＦＩＮＩＴＹ」の商品名でＴｈｅ  Ｄｏｗ  Ｃｈｅｍｉｃａｌ  Ｃｏｍｐａｎｙから入手できるエチレン／オクテンの実質的に線状のコポリマー、「ＤＯＷＬＥＸ」の商品名でＴｈｅ  Ｄｏｗ  Ｃｈｅｍｉｃａｌ  Ｃｏｍｐａｎｙから入手できるエチレン／オクテンおよびエチレン／ヘキセンの線状コポリマー、「ＡＴＴＡＮＥ」の商品名でＴｈｅ  Ｄｏｗ  Ｃｈｅｍｉｃａｌ  Ｃｏｍｐａｎｙから入手できるエチレン／オクテンの線状コポリマー、「ＥＬＩＴＥ」の商品名でＴｈｅ  Ｄｏｗ  Ｃｈｅｍｉｃａｌ  Ｃｏｍｐａｎｙから入手できるエチレン／オクテン強化ポリエチレン、「ＣＬＥＡＲＦＬＥＸ」および「ＦＬＥＸＩＲＥＮＥ」の商品名でＰｏｌｉｍｅｒｉ  Ｅｕｒｏｐａから入手できるエチレン系コポリマー、「Ｅｓｃｏｒｅｎｅ」、「Ｅｘａｃｔ」および「Ｅｘｃｅｅｄ」の商品名でＥｘｘｏｎＭｏｂｉｌ  Ｃｈｅｍｉｃａｌから入手できるエチレン／αオレフィンコポリマー、「ＩＮＮＯＶＥＸ」の商品名でＢＰ  Ｐｅｔｒｏｃｈｅｍｉｃａｌｓから入手できるエチレン／αオレフィンコポリマー、「ＴＵＦＬＥＸＥＮ」および「ＬＵＰＯＬＥＸ」の商品名でＢａｓｅｌｌから入手できるエチレン／αオレフィンコポリマー、「ＳＴＡＭＹＬＥＸ」の商品名でＤＳＭから入手できるエチレン／αオレフィンコポリマー、「ＬＡＤＥＮＥ」の商品名でＳａｂｉｃから入手できるエチレン／αオレフィンコポリマー、ならびにＩＮＦＵＳＥの商品名でＴｈｅ  Ｄｏｗ  Ｃｈｅｍｉｃａｌ  Ｃｏｍｐａｎｙから入手できる前述のＯＢＣのいずれかが挙げられる。
【００３３】
エチレン系ポリマーは、線状低密度ポリエチレン（ＬＬＤＰＥ）、０．８８０ｇ／ｃｃ〜０．９１４ｇ／ｃｃの密度を有する極低密度ポリエチレン（ＶＬＤＰＥ）、０．８８５ｇ／ｃｃ〜０．９１５ｇ／ｃｃの密度を有する超低密度ポリエチレン（ＵＬＤＰＥ）、エチレン／オクテンインターポリマーおよびそれらの組合せから選択できる。一実施形態において、粘着層に存在するエチレン系ポリマーは、ＬＬＤＰＥ、すなわち０．９１ｇ／ｃｃ超、０．９１５ｇ／ｃｃ超、または０．９１７ｇ／ｃｃ超の密度を有するエチレン／オクテンコポリマーである。さらなる実施形態において、ＬＬＤＰＥはチーグラーナッタ触媒エチレン／オクテンコポリマーである。
【００３４】
驚くべきことに、出願人らは、ＯＢＣとエチレン系ポリマーとのブレンド、特にＯＢＣ／ＬＬＤＰＥのブレンドにより、粘着力が改善されると同時に適切な延伸性、引裂性、加工性、耐衝撃性、弾性、穿刺性および引張性をもたらす粘着層が製造されることを発見した。
【００３５】
３．剥離層およびコア層
剥離層およびコア層の組成は、同一であってもよく、または異なってもよい。剥離層および／またはコア層は、粘着層に関して上に開示したように任意のエチレン系ポリマー（またはそれらの組合せ）からなるものであってよい。
【００３６】
さらに、剥離層および／またはコア層は、ポリエチレン系ポリマーを単独でまたは任意の前述のエチレン系ポリマーと組み合わせて含むことができる。本明細書で使用する「プロピレン系ポリマー」という用語は、（重合可能なモノマーの全量に対して）過重量％の重合プロピレンモノマーを含み、場合により少なくとも１つの重合コモノマーを含み得るポリマーのことである。プロピレン系ポリマーは、プロピレンに由来する単位を（プロピレン系ポリマーの全重量に対して）５０重量％超、６０重量％超、７０重量％超、８０重量％超または９０重量％超含むことができる。プロピレン系ポリマーは、プロピレンホモポリマー、プロピレン／エチレンコポリマーまたはプロピレン／Ｃ４〜Ｃ１０αオレフィンコポリマーであってよい。プロピレンポリマーは、ポリプロピレンホモポリマー（ｈＰＰ）、ランダムポリプロピレンコポリマー（ｒｃＰＰ）、耐衝撃性プロピレンコポリマー、高溶融強度ポリプロピレン（ＨＭＳ−ＰＰ）、高耐衝撃性ポリプロピレン（ＨＩＰＰ）、アイソタクチックポリプロピレン（ｉＰＰ）、シンジオタクチックポリプロピレン（ｓＰＰ）およびそれらの組合せであってよい。
【００３７】
一実施形態において、剥離層および／またはコア層は、ＬＬＤＰＥ、ＬＤＰＥ、プロピレンホモポリマー、プロピレン／エチレンコポリマー、エチレン／オクテンコポリマーおよびそれらの任意の組合せから選択される。
【００３８】
一実施形態において、オレフィンブロックコポリマーは、ハードセグメントを５ｗｔ％超〜約３５ｗｔ％およびソフトセグメント中のオクテンに由来する単位を約１３モル％〜約２８モル％含む。
【００３９】
一実施形態において、粘着層のエチレン系ポリマーはＬＬＤＰＥである。
【００４０】
一実施形態において、ＬＬＤＰＥは０．９１ｇ／ｃｃ超の密度を有する。
【００４１】
一実施形態において、コア層および剥離層の少なくとも１つはＬＬＤＰＥを含有する。
【００４２】
一実施形態において、各層は、０．９１ｇ／ｃｃ超の密度を有するＬＬＤＰＥを含有する。
【００４３】
一実施形態において、フィルムはキャスト押出フィルムである。
【００４４】
４．添加剤
フィルム中に存在し得る任意選択の添加剤としては、酸化防止剤［例えば、ヒンダードフェノール系（例えば、Ｉｒａｇｎｏｘ（登録商標）１０１０またはＩｒａｇｎｏｘ（登録商標）１０７６）、フリーラジカルスカベンジャー、亜リン酸塩（例えば、Ｉｒｇａｆｏｓ（登録商標）１６８、すべてＣｉｂａ  Ｇｅｉｇｙの商標）］、顔料（ＴｉＯ２粒子）、着色剤、充填剤（鉱物粒子、リトポン配合物）、防曇剤および前述の任意の組合せが挙げられる。粘着防止剤（anti-block additive）および／またはスリップ剤（slip additive）は、剥離層の剥離性を改善するために剥離層に場合により加えられてもよい。粘着防止剤の非限定的例としては、ＣａＣＯ３系および／またはＳｉＯ２系配合物が挙げられる。スリップ剤の非限定的例としては、エルカ酸アミド系および／またはオレイン酸アミド系配合物が挙げられる。これらの粘着防止剤および／またはスリップ剤を加える場合、それらが、剥離層に対する粘着層の粘着性に悪影響を与えない程度にすべきである。
【００４５】
一実施形態において、本フィルムおよび／または本粘着層は、粘着付与剤を含まないか、かつ／またはポリイソブチレンを含まない。この項において「含まない」という用語は、フィルムの全重量に対して１０００ｐｐｍ未満の量のことである。
【００４６】
本片面延伸粘着フィルムは、キャストフィルム同時押出またはブローフィルム同時押出により調製できる。ブローフィルムは二軸配向される一方で、キャスト押出フィルムは一軸配向される。
【００４７】
一実施形態において、片面延伸粘着フィルムは、キャスト押出フィルムである。キャスト押出フィルムは（機械方向に）一軸配向される。キャスト押出フィルムは、５μ〜５０μ、１０μ〜４０μまたは１５μ〜３０μの厚さを有する。キャスト押出フィルムの粘着力は、通常、比較ブローフィルムの粘着力よりも１桁大きいことが判明した。その結果、キャスト押出片面延伸粘着フィルムは有利には上で考察したポリイソブチレンなどの粘着付与剤を必要としない。
【００４８】
本片面延伸粘着フィルムの層構成は、Ａ／Ｃ／Ｂである。一実施形態において、粘着層（Ａ）は全フィルム厚の５％〜２０％であり、コア層（Ｃ）は全フィルム厚の６０％〜９０％であり、剥離層（Ｂ）は全フィルム厚の５％〜２０％である。
【００４９】
本開示は別のフィルムを提供する。一実施形態において、３層を有する片面延伸粘着フィルムが提供され、前記フィルムは粘着層、剥離層およびコア層を含む。コア層は、粘着層と剥離層との間に位置する。粘着層は、約５ｗｔ％〜約２０ｗｔ％または約１０ｗｔ％〜約１５ｗｔ％のオレフィンブロックコポリマーおよび約９５ｗｔ％〜約８０ｗｔ％または約９０ｗｔ％〜約８５ｗｔ％のエチレン系ポリマーを含む。剥離層は、エチレン系ポリマーおよび／またはプロピレン系ポリマーから選択される。コア層はエチレン系ポリマーである。フィルムは、約２０ｇ〜約５０ｇの粘着力を有する。
【００５０】
一実施形態において、粘着層のＯＢＣは、ハードセグメントを５ｗｔ％超〜３５ｗｔ％およびソフトセグメント中のコモノマー含量を１４モル％〜２８モル％有する。さらなる実施形態において、コモノマーはオクテンである。
【００５１】
一実施形態において、粘着層のエチレン系ポリマーはＬＬＤＰＥである。さらなる実施形態において、粘着層のＬＬＤＰＥは、０．９１ｇ／ｃｃ超、０．９１５ｇ／ｃｃ以上または０．９１７ｇ／ｃｃ以上の密度を有する。
【００５２】
一実施形態において、各層はＬＬＤＰＥを含有する。さらなる実施形態において、ＬＬＤＰＥは０．９１ｇ／ｃｃ超、０．９１５ｇ／ｃｃ以上または０．９１７ｇ／ｃｃ以上の密度を有する。
【００５３】
本開示は別のフィルムを提供する。一実施形態において、３層を有する片面延伸粘着フィルムが提供される。フィルムは粘着層（Ａ）、コア層（Ｃ）および剥離層（Ｂ）を含む。コア層は、粘着層と剥離層との間に位置する。粘着層は、オレフィンブロックコポリマーおよびＬＬＤＰＥを含む。ＬＬＤＰＥは、０．９１ｇ／ｃｃ超、０．９１５ｇ／ｃｃ以上または０．９１７ｇ／ｃｃ以上の密度を有する。剥離層は、エチレン系ポリマー、プロピレン系ポリマーおよびそれらの組合せから選択される構成要素を含む。コア層はエチレン系ポリマーを含む。フィルムは、製造の４８時間後に測定したとき約２０ｇ〜約１００ｇの粘着力を有する。
【００５４】
一実施形態において、粘着層、剥離層およびコア層は各々ＬＬＤＰＥを含む。粘着層、コア層、剥離層のＬＬＤＰＥは同一であってもよく、または異なってもよい。一実施形態において、粘着層、ならびにコア層および剥離層の少なくとも１つのＬＬＤＰＥは、０．９１ｇ／ｃｃ超の密度を有する。さらなる実施形態において、粘着層、コア層および剥離層は各々０．９１ｇ／ｃｃ超、０．９１５ｇ／ｃｃ以上または０．９１７ｇ／ｃｃ以上の密度を有するＬＬＤＰＥを含有する。
【００５５】
一実施形態において、粘着層は、約２５ｗｔ％〜約３５ｗｔ％のオレフィンブロックコポリマーおよび約７５ｗｔ％〜約６５ｗｔ％のＬＬＤＰＥを含む。フィルムは製造の４８時間後に測定したとき約５０ｇ〜約８０ｇの粘着力を有する。
【００５６】
一実施形態において、粘着層は、約５ｗｔ％〜約２０ｗｔ％のオレフィンブロックコポリマーおよび約９５ｗｔ％〜約８０ｗｔ％のＬＬＤＰＥを含む。フィルムは製造の４８時間後に測定したとき約２０ｇ〜約５０ｇの粘着力を有する。
【００５７】
一実施形態において、粘着層のＯＢＣは、ハードセグメントを５ｗｔ％超〜３５ｗｔ％およびソフトセグメント中のコモノマー含量を１３モル％〜２８モル％有する。さらなる実施形態において、コモノマーはオクテンである。
【００５８】
前述の片面延伸粘着フィルムのいずれかは、本明細書に開示されている２つ以上の実施形態を含むことができる。
【００５９】
本片面延伸粘着フィルムの適切な用途の非限定的例としては、商品のオーバーラップ包装、特にパレット積荷ユニット化である。回転プラットフォーム上に包装されるべきパレット積荷を配置することを含む、このような片面延伸粘着フィルムを利用して用いられる様々なオーバーラップ法が存在する。延伸ラップフィルムを、パレット積荷の周囲に置いて、パレット積荷をそのプラットフォーム上で回転させる。片面延伸粘着フィルムを連続フィルムロールから張り付ける。ブレーキ張力をフィルムの連続ロールにかけることにより、フィルムは回転するパレット積荷により連続的に延伸される。通常、回転するパレット積荷に隣接して配置される片面延伸粘着フィルムを垂直に配置し、回転プラットフォームまたはターンテーブルを約５〜約５０ｒｐｍの範囲の速度で操作できる。
【００６０】
オーバーラップ操作の完了時、ターンテーブルを停止し、フィルムを切断して、それをタックシール、粘着テープ、スプレー接着剤、加圧シールなどを使用することによりフィルムの先行する層に付着させる。片面延伸粘着フィルムロールの幅に応じて、垂直に配置されたフィルムロールを垂直位置に固定したままで、オーバーラップされる積荷をフィルムで覆ってもよく、または（例えば、比較的狭いフィルム幅および比較的広いパレット積荷の場合）積荷がオーバーラップされるにつれて、垂直に配置されたフィルムロールを、垂直方向に動くように配置できるので、スパイラルラッピング効果（spiral wrapping effect）がパッケージ品で得られる。
【００６１】
本片面延伸粘着フィルムの用途の他の非限定的例としては、サイレージベール、金属および紙リールの包装、ボール紙製およびプラスチック製のトレー、ならびに木材、プラスチックおよび金属製のプロファイルの照合包装が挙げられる。
【００６２】
定義
本明細書における元素周期表のすべての参照は、CRC Press, Inc.、2003により出版され、そこが著作権を有する元素周期表を指すものとする。また、１つまたは複数の族への任意の参照は、族を番号付けするためのＩＵＰＡＣシステムを用いるこの元素周期表に反映されている族であるものとする。相反する言及がなされているか、文脈から暗示されるか、または当技術分野で慣用的であるものでない限り、すべての部およびパーセントは重量ベースであるものとする。米国特許実務のために、本明細書で参照する任意の特許、特許出願または刊行物は、特に当技術分野における合成技術、定義（本明細書で提供された任意の定義に矛盾しない程度）および一般知識の開示に関して、その全体が参照により本明細書に組み込まれている（またはそれと同等の米国版が参照により本明細書に組み込まれている）。
【００６３】
本明細書で列挙されている任意の数値範囲は、１単位の増加において、下限値から上限値までのすべての値を含むが、但し任意の下限値と任意の上限値との間で少なくとも２つの単位が分離していることとする。例としては、成分の量、組成特性もしくは物理的特性の値、例えばブレンド成分の量、軟化温度、メルトインデックスなどが、１〜１００の間であることが示されている場合、すべての個々の値、例えば１、２、３などおよびすべての小範囲、例えば１〜２０、５５〜７０、１９７〜１００などは、本明細書において明確に列挙されていることが意図される。１より小さい値については、１単位は、適宜、０．０００１、０．００１、０．０１または０．１と考えられる。これらは、具体的に意図されるものの例にすぎず、列挙した下限値と上限値との間の数値の可能な組合せがすべて、本出願に明確に示されていると考えられるべきである。言い換えれば、本明細書で列挙されている任意の数値範囲は、示した範囲内で任意の値または小範囲を含む。数値範囲は、本明細書で考察されているように、参照メルトインデックス、メルトフローレートおよび他の特性に関して列挙されている。
【００６４】
本明細書で使用する「ブレンド」または「ポリマーブレンド」という用語は、２種類以上のポリマーのブレンドのことである。このようなブレンドは混和性であってもよく、または混和性でなくてもよい（分子レベルで相分離していない）。このようなブレンドは相分離していてもよく、または相分離していなくてもよい。このようなブレンドは、透過電子分光法、光散乱、Ｘ線散乱および当技術分野で公知の他の方法で決定される１つまたは複数のドメイン構造を含有していてもよく、または含有していなくてもよい。
【００６５】
本明細書で使用する「組成物」という用語は、該組成物を含む材料、ならびに該組成物の材料から形成される反応生成物および分解生成物の混合物を含む。
【００６６】
「含む」という用語およびその派生語は、任意の追加の成分、ステップまたは手順が本明細書において開示されているか否かにかかわらず、それらの存在を排除する意図はない。任意の疑念を回避するために、相反する指示がない限り、「含む」という用語の使用により本明細書において請求されるすべての組成物は、ポリマー性であるかそれ以外であるかにかかわらず、任意の追加の添加剤、補助剤または化合物を含むことができる。対照的に、「本質的に〜からなる」という用語は、実施可能性に必須であるものを除き、任意の他の成分、ステップまたは手順を、任意の続く列挙の範囲から除外する。「〜からなる」という用語は、具体的に概説されていないか、または列挙されていない任意の成分、ステップまたは手順を排除する。別段の指示がない限り、「または」という用語は、列挙された構成要素を個別におよび任意の組合せで指す。
【００６７】
「ポリマー」という用語は、同一または異なる種類のモノマーを重合することにより調製される高分子化合物である。「ポリマー」としては、ホモポリマー、コポリマー、ターポリマー、インターポリマーなどが挙げられる。「インターポリマー」という用語は、少なくとも２種類のモノマーまたはコモノマーの重合により調製されるポリマーを意味する。インターポリマーとしては、それだけに限らないが、コポリマー（２つの異なる種類のモノマーまたはコモノマーから調製されるポリマーを通常指す）、ターポリマー（３つの異なる種類のモノマーまたはコモノマーから調製されるポリマーを通常指す）、テトラポリマー（４つの異なる種類のモノマーまたはコモノマーから調製されるポリマーを通常指す）などが挙げられる。
【００６８】
試験方法
粘着力を、製造の４８時間後に２５０％の予備延伸および４．５ｋｇ（１０ｌｂ）のＦ２で測定する。パレット上での粘着力を、ＬａｎＴｅｃｈストレッチ包装機を用いて測定する。フィルムを２５０％予備延伸し、次いで４．５ｋｇ（１０ポンド（ｌｂ））のＦ２力を用いて円筒型ドラムに張り付ける。フィルムを円筒型ドラムに６回巻き付ける。６番目のラップを除去し、フィルムの自由端をロードセルに付着させる。次いで、ロードセルを３．６６ｍ／分（１２ｆｔ／分）の一定速度で引っ張ると同時に、粘着力を測定する。粘着力は、４〜８秒間に示された力の平均値とみなされる。粘着力を製造の４８時間後に、場合によっては製造の１週間後にも測定する。 
【００６９】
また、粘着フィルムをＡＳＴＭ  Ｄ４６４９に従って測定する。
【００７０】
密度をＡＳＴＭ  Ｄ７９２に従って測定する。
【００７１】
メルトインデックス（ＭＩ）をＡＳＴＭ  Ｄ１２３８、条件１９０℃／２．１６ｋｇに従って測定する。メルトインデックスは、ポリマーの分子量に反比例している。
【００７２】
限定ではなく例示のために、次に本開示の実施例を示す。
【実施例１】
【００７３】
１．材料
以下の材料を使用して、片面延伸粘着フィルムを製造する。
【００７４】
【表１】
0005901620.tif 000002
【００７５】
【表２】
0005901620.tif 000003
【００７６】
６枚のフィルム（３枚の比較フィルム［比較Ａ、ＢおよびＣ］および３枚の例示フィルム［例１、２および３］）を以下の条件でキャスト押出する。
【００７７】
フィルム製作の説明
２０μｍ（０．８ｍｉｌ）厚のキャストフィルムをＥａｇａｎライン上で製造する。該ラインは、９１．４ｃｍ（３６インチ）幅の５層のダイを備えている。ダイギャップは、すべての配合物に対して５０８μｍ（２０ｍｉｌ）で一定に保った。Ａが粘着層に対応し、Ｂ、ＣおよびＤがコア層に対応し、Ｅが剥離層に対応する、Ａ〜Ｅのラベルを層に付ける。ダイを、５台のＥｇａｎ−Ｄａｖｉｓ標準押出機により供給する。各押出機のスクリューサイズおよびＬ／Ｄは各々６．４ｃｍ（２．５インチ）および３０：１である。
【００７８】
キャスト押出を以下の条件下で行う：
- 押出温度
- 溶融温度目標は２７４℃（５２５°Ｆ）であった。
- プロファイル１４９、２１８、２６６、２６６、２６６℃（３００、４２５、５１０、５１０、５１０°Ｆ）
- ダイ温度：２７４℃（５２５°Ｆ）
- 冷却ロール温度：２１℃（７０°Ｆ）
- ダイギャップ：５０８μｍ（２０ｍｉｌ）
- ライン速度：１８３ｍ／分（６００ｆｔ／分）
- エアーナイフの種類：１５０ｍｍ（６インチ）Ｈ２Ｏのエアーナイフ速度を有する１００ｍｍ（４インチ）溶融カーテン
- フィルム厚：２０μｍ（０．８ｍｉｌ）
- 層比：１０／８０／１０
- 速度：約１８１ｋｇ／時（４００ｌｂ／時）
【００７９】
前記手順で製造した片面延伸粘着フィルム（およびその特性）を以下の表１に示す。Ａは粘着層であり、Ｂは剥離層であり、Ｃはコア層である。（５層のキャストフィルムとしてＢの副層がすべて同じ樹脂からなるとき、Ｂ層は３層からなる）。
【００８０】
【表３】
0005901620.tif 000004
【００８１】
ＯＢＣを使用しないことを除き同じフィルム構造を用いて製造したキャスト押出片面延伸粘着フィルムは、約９．９ｇの粘着力を示す。したがって、粘着層に９８０８を１０ｗｔ％加えることにより（ＤＯＷＬＥＸ（商標）２２４７、ＭＩ２．３、０．９１７ｇ／ｃｃのＬＬＤＰＥ樹脂を含有）、粘着力が約２９ｇに有意に増加することが理解できる。
【００８２】
ＫＣ８８５２を３０ｗｔ％有する対照試料（ランダムなエチレンコポリマー）と比較して、ＩＮＦＵＳＥ９５００は、等量（３０ｗｔ％）で、キャストフィルムの製造の４８時間後に少なくともさらに２０ｇ高い粘着力（さらに３５％高い粘着力）および前記の製造の１週間後にさらに２１％高い粘着力を示す。
【００８３】
ＩＮＦＵＳＥ９５００は、ＡＴＴＡＮＥ４４０４の半分未満の量で、製造の４８時間にさらに約６０％高い粘着力を示す。
【００８４】
本開示は、そこに含有される実施形態および例示に限定されるものではないが、以下の特許請求の範囲に属するものとして、実施形態の部分および異なる実施形態の要素の組合せを含む、これらの実施形態の変更形態を含むことが明確に意図される。
以下に、本願の当初の特許請求の範囲に記載された発明を付記する。
［１］  ５ｗｔ％超〜約４０ｗｔ％のオレフィンブロックコポリマーおよび約６０ｗｔ％〜９５ｗｔ％未満のエチレン系ポリマーを含む粘着層（Ａ）、
エチレン系ポリマーおよびプロピレン系ポリマーからなる群から選択される剥離層（Ｂ）、
前記粘着層と前記剥離層との間に位置し、エチレン系ポリマーを含むコア層（Ｃ）
を含む３層を有する片面延伸粘着フィルムであって、前記フィルムが約２０ｇ〜約１００ｇの粘着力を有する、片面延伸粘着フィルム。
［２］  前記オレフィンブロックコポリマーが、ハードセグメントを５ｗｔ％超〜約３５ｗｔ％およびソフトセグメント中のオクテンに由来する単位を約１３モル％〜約２８モル％含む、［１］に記載のフィルム。
［３］  前記粘着層のエチレン系ポリマーがＬＬＤＰＥである、［１］に記載のフィルム。
［４］  前記コア層および前記剥離層の少なくとも１つがＬＬＤＰＥを含む、［１］に記載のフィルム。
［５］  各層が０．９１ｇ／ｃｍ３超の密度を有するＬＬＤＰＥを含む、［１］に記載のフィルム。
［６］  約５ｗｔ％〜約２０ｗｔ％のオレフィンブロックコポリマーおよび約９５ｗｔ％〜約８０ｗｔ％のエチレン系ポリマーを含む粘着層（Ａ）、
エチレン系ポリマーおよびプロピレン系ポリマーからなる群から選択される剥離層（Ｂ）、
前記粘着層と前記剥離層との間に位置し、エチレン系ポリマーを含むコア層（Ｃ）
を含む３層を有する片面延伸粘着フィルムであって、前記フィルムが約２０ｇ〜約５０ｇの粘着力を有する、片面延伸粘着フィルム。
［７］  前記オレフィンブロックコポリマーが、ハードセグメントを５ｗｔ％超〜約３５ｗｔ％およびソフトセグメント中のオクテンに由来する単位を約１３モル％〜約２８モル％含む、［６］に記載のフィルム。
［８］  前記粘着層のエチレン系ポリマーがＬＬＤＰＥである、［６］に記載のフィルム。
［９］  各層が０．９１ｇ／ｃｍ３超の密度を有するＬＬＤＰＥを含む、［６］に記載のフィルム。
［１０］  オレフィンブロックコポリマーおよび０．９１ｇ／ｃｍ３超の密度を有する線状低密度ポリエチレンを含む粘着層（Ａ）、
エチレン系ポリマーおよびプロピレン系ポリマーからなる群から選択される剥離層（Ｂ）、
前記粘着層と前記剥離層との間に位置し、エチレン系ポリマーを含むコア層（Ｃ）
を含む３層を有する片面延伸粘着フィルムであって、前記フィルムが約２０ｇ〜約１００ｇの粘着力を有する、片面延伸粘着フィルム。
［１１］  前記粘着層が２５ｗｔ％〜３５ｗｔ％のオレフィンブロックコポリマーおよび７５ｗｔ％〜６５ｗｔ％のＬＬＤＰＥを含み、前記フィルムが約５０ｇ〜約８０ｇの粘着力を有する、［１０］に記載のフィルム。
［１２］  前記粘着層が５ｗｔ％〜２０ｗｔ％のオレフィンブロックコポリマーおよび９５ｗｔ％〜８０ｗｔ％のＬＬＤＰＥを含み、前記フィルムが約２０ｇ〜約５０ｇの粘着力を有する、［１０］に記載のフィルム。
［１３］  前記オレフィンブロックコポリマーが、ハードセグメントを５ｗｔ％超〜３５ｗｔ％含む、［１０］に記載のフィルム。
［１４］  前記オレフィンブロックコポリマーが、オクテンに由来する単位を約１３モル％〜約２８モル％含むソフトセグメントを含む、［１０］に記載のフィルム。
［１５］  各層が０．９１ｇ／ｃｍ３超の密度を有するＬＬＤＰＥを含む、［１０］に記載のフィルム。